(57)【特許請求の範囲】
【請求項１】
支持基材の片面もしくは両面にハードコート層を有するハードコートフィルムであって、
支持基材が、（メタ）アクリロイル基を有する光重合性モノマーを含む光重合性組成物が光硬化した樹脂成形体であり、
前記樹脂成形体が、前記光重合性モノマー由来の環状の構造として、芳香環及び芳香環以外の環状構造の両方、または、芳香環以外の環状構造のみを含み、
前記支持基材の引張強度が４０Ｎ／ｍｍ２以上であり、
前記支持基材のガラス転移温度が４５℃以上であることを特徴とする、ハードコートフィルム。
【請求項２】
下記式（３）で表される厚み方向の位相差Ｒｔｈが２ｎｍ以下であることを特徴とする、請求項１に記載のハードコートフィルム。
Ｒｔｈ＝｛（Ｎｘ＋Ｎｙ）／２−Ｎｚ｝×ｄ  ・・・（３）
ここで、Ｎｘはハードコートフィルムの平面内で定義したＸ方向の屈折率、ＮｙはＸ方向と直交するＹ方向の屈折率（ただし、ＮｘはＮｘ≧Ｎｙとする遅相軸）、Ｎｚは厚み方向の屈折率である。ｄはハードコートフィルムの厚みである。
【請求項３】
前記支持基材の厚さが２０μｍ以上１００μｍ以下であることを特徴とする、請求項１に記載のハードコートフィルム
【請求項４】
前記ハードコート層の厚さが２μｍ以上１５μｍ以下であることを特徴とする、請求項１に記載のハードコートフィルム。
【請求項５】
前記ハードコート層が光硬化性組成物の硬化膜よりなることを特徴とする、請求項１に記載のハードコートフィルム。
【請求項６】
鉛筆硬度が２Ｈ以上であることを特徴とする、請求項１に記載のハードコートフィルム。
【請求項７】
請求項１に記載のハードコートフィルムを備えることを特徴とする、偏光板。
【請求項８】
請求項１に記載のハードコートフィルムを備えることを特徴とする、透過型液晶ディスプレイ。
【発明の詳細な説明】
【技術分野】
【０００１】
本発明は、液晶表示装置、プラズマ表示装置、エレクトロクロミック表示装置、発光ダイオード表示装置、ＥＬ表示装置などや、タッチパネルなどの表示装置部品などの保護フィルムとして使用でき、また、機能性フィルムとしても使用できるハードコートフィルムに関する。
【背景技術】
【０００２】
液晶ディスプレイ用偏光板保護フィルムや、有機ＥＬディスプレイ等に用いられる偏光板の保護フィルムには、様々な機能を持たせるために樹脂層が形成されている。樹脂層としては、例えば帯電防止機能を持たせるための帯電防止層、反射を抑えるための反射防止層、表面硬度を向上させるためのハードコート層といったものが形成される。特にハードコート層についてはディスプレイ用途では必要不可欠なものとなっており、単層で用いるだけでなく反射防止層の下層にもなる。
【０００３】
支持基材上にハードコート層が形成されたフィルムにおいては、ハードコート層と支持基材の屈折率差が大きくなると、ハードコート層上面（ディスプレイ表面）で反射する光と、ハードコート層下面（透明基材との界面）で反射する光で、両者の光が干渉して虹色のムラ（干渉縞）を生じ、ディスプレイの視認性が低下する要因となる。
【０００４】
干渉縞を軽減する方法として、透明支持基材とハードコート層の屈折率差を低減するために、透明支持基材とハードコート層の間に、屈折率が透明基材とハードコート層の各値の中間の値である層（中間層）を１層設ける方法（特許文献１参照）、透明基材とハードコート層の界面近傍の屈折率が連続的に変化するように、ハードコート塗液中の溶剤に透明基材を溶解又は膨潤させるものを用い、透明基材とハードコート層の間に屈折率傾斜層を設ける方法（特許文献２参照）などが検討されている。
【０００５】
しかし、中間層を設ける方法では、屈折率差は小さくなるが、層間の界面は残っており、干渉縞を完全になくすことは不可能であり、さらに中間層を形成させるプロセスが必要であるため、製造コストが増す。透明基材を溶解又は膨潤させる溶剤を用いた方法では、干渉縞をなくすために必要な厚さの屈折率傾斜層が形成される前に、溶剤が揮発してしまうため、干渉縞抑制が困難である。また、透明支持基材を溶解、もしくは膨潤させるため、ハードコートの十分な硬さが得られないといった課題があった。
【０００６】
また、液晶表示装置は、液晶分子の持つ複屈折性を利用した表示素子である。液晶表示装置を構成する部材においては、液晶、位相差板、偏光板以外のものは位相差をもたないものとして設計することが多い。液晶、位相差板、偏光板以外の部材において、微小ながらも位相差を有する場合には、液晶表示装置特有の視認性、特に斜め視認性が悪化する。そのため、液晶表示装置などで使用される支持基材や、塗布膜は極力位相差を有さないものが望ましい。
【０００７】
光学フィルムの支持基材として一般的に使用される、トリアセチルセルロース（ＴＡＣ）やポリエチレンテレフタレート（ＰＥＴ）などは、基材の材料自体の性質により、またはその基材の製造過程により位相差が発生する。これらを液晶ディスプレイ等のハードコートフィルムの支持基材として使用した場合には、視認性の低下が生じやすくなるため、近年では、支持基材の位相差を低減させる検討も試みられている（非特許文献１参照）。
【０００８】
フィルムなどにおける厚み方向の位相差Ｒｔｈは、下記式（１）にて表され、膜厚に比例して大きくなる。また、式（１）中の複屈折率Δｎは、下記式（２）にて表される。式（１）より、位相差を生じる基材を使用する場合、膜厚の薄いものを使用する方が視認性は良化することがわかる。
Ｒｔｈ＝Δｎ×ｄ  ・・・（１）
Δｎ＝（２π／４５ｋＴ）×｛（ＮＤ２＋２）２／ＮＤ｝×(σ‖−σ⊥)×σ
・・・（２）
ここで、
Δｎ:複屈折率
ＮＤ:平均屈折率
σ‖−σ⊥：主分極差
σ：応力
ｋ：ボルツマン定数
Ｔ：絶対温度
Ｒｔｈ:厚み方向位相差
ｄ：膜厚
である。
【０００９】
また、基材に塗工する塗液についても、位相差の小さいものであることが望ましい。特に、熱硬化性の樹脂においては、収縮が大きいものを用いると、上記式（２）に記載の応力σが大きくなり、結果として位相差が大きくなる。
【先行技術文献】
【特許文献】
【００１０】
【特許文献１】特開２０００−１１１７０６号公報
【特許文献２】特開２００３−１３１００７号公報
【非特許文献】
【００１１】
【非特許文献１】鈴木亮、「低複屈折光学フィルムの開発と動向」、月刊ディスプレイ、テクノタイムズ社、２０１２年４月
【発明の概要】
【発明が解決しようとする課題】
【００１２】
本発明は、鉛筆硬度に優れ、干渉縞が低減され、リタデーションの低いハードコートフィルム、並びに、これを用いた視認性の良い偏光板および透過型液晶ディスプレイを提供することを目的とする。
【課題を解決するための手段】
【００１３】
本発明は、支持基材の片面もしくは両面にハードコート層を有するハードコートフィルムに関するものであって、支持基材が、（メタ）アクリロイル基を有する光重合性モノマーを含む光重合性組成物が光硬化した樹脂成形体であり、樹脂成形体が、光重合性モノマー由来の環状の構造として、芳香環及び芳香環以外の環状構造の両方、または、芳香環以外の環状構造のみを含み、支持基材の引張強度が４０Ｎ／ｍｍ２以上であり、支持基材のガラス転移温度が４５℃以上であることを特徴とする。ガラス転移温度が４５℃以上であれば、ハードコートの実用上問題がない。本発明では、支持基材がハードコート層に近い屈折率を有するため、干渉縞が低減される。
【００１４】
下記式（３）で表される厚み方向の位相差Ｒｔｈが２ｎｍ以下であることが好ましい。
Ｒｔｈ＝｛（Ｎｘ＋Ｎｙ）／２−Ｎｚ｝×ｄ  ・・・（３）
ここで、Ｎｘはハードコートフィルムの平面内で定義したＸ方向の屈折率、ＮｙはＸ方向と直交するＹ方向の屈折率（ただし、ＮｘはＮｘ≧Ｎｙとする遅相軸）、Ｎｚは厚み方向の屈折率である。ｄはハードコートフィルムの厚みである。
【００１５】
支持基材の厚さが２０μｍ以上１００μｍ以下であることが好ましい。
【００１６】
ハードコート層の厚さが２μｍ以上１５μｍ以下であることが好ましい。
【００１７】
ハードコート層が光硬化性組成物の硬化膜よりなることが好ましい。
【００１８】
鉛筆硬度が２Ｈ以上であることが好ましい。
【００１９】
また、本発明に係る偏光板は、上記のいずれかのハードコートフィルムを備えるものである。
【００２０】
また、本発明に係る透過型液晶ディスプレイは、上記のいずれかのハードコートフィルムを備えるものである。
【発明の効果】
【００２１】
本発明によれば、鉛筆硬度に優れ、干渉縞が低減され、リタデーションの低いハードコートフィルム、並びに、これを用いた視認性の良い偏光板および透過型液晶ディスプレイを提供できる。
【発明を実施するための形態】
【００２２】
本発明に係るハードコートフィルムは、アクリロイル基またはメタクリロイル基を２または３個有する光重合性モノマーを含有する光重合性組成物であって、芳香環または環状構造を有するモノマーを全質量の５０％以上含有する光重合性組成物を光硬化させて得た硬化膜を支持基材として用いる。支持基材の引張強度は４０Ｎ／ｍｍ２以上であり、このような強度の高い支持基材上にハードコート層を形成することで、高い硬度が発現しやすくなる。また、本発明に係るハードコートフィルムにおいて、支持基材のリタデーションは低い。さらには、この支持基材上に、光硬化性樹脂を塗布しハードコート層を形成することで、支持基材とハードコート層の屈折率差が小さくなり、干渉縞が低減し、当該フィルムを搭載したディスプレイにおいては、視認性の向上が期待できる。
【００２３】
本発明で使用される光重合性モノマー、光重合性組成物、光硬化性組成物とは、紫外線や電子線のような活性線照射により架橋反応を経て硬化する材料をいう。
【００２４】
芳香環もしくは環状構造（脂環構造）を有する（メタ）アクリレートのモノマーを用いることにより、比較的高い強度特性が得られる。
【００２５】
本発明で使用される光重合性モノマーとして、アクリレート（メタクリレート）系のモノマーを用いることができる。２個のアクリロイル基もしくはメタクリロイル基および環状構造を含有する市販のモノマーとして、ジメチロールトリシクロデカンジアクリレート（ライトアクリレートＤＣＰ−Ａ）:共栄社化学）、ビスフェノールＡ  ＰＯ２ｍｏｌ付加物ジグリシジルエーテル  アクリル付加物（エポキシエステル３００２Ａ：共栄社化学）、パラクミルフェノールＥＯ変性アクリレート（アロニックスＭ−１１０：東亞合成）、ビスフェノールＥＯ変性ジアクリレート（Ｍ−２１１Ｂ：東亞合成）、エトキシ化イソシアヌル酸トリアクリレート（Ａ−９３００：新中村化学）、ＥＡ−ＨＧ０１１（大阪ガス化学）などがあげられる。
【００２６】
また、環状構造を含有しない２または３個のアクリロイル基もしくはメタクリロイル基を含有する樹脂として、エチレングリコールジアクリレート系の樹脂（ライトアクリレート３ＥＧ−Ａ、ライトアクリレート４ＥＧ−Ａ、ライトアクリレート９ＥＧ−Ａ：共栄社化学）、ポリテトラメチレングリコールジアクリレート（ライトアクリレートＰＴＭＧＡ−２５０：共栄社化学）、１，６−ヘキサンジオールジアクリレート（ライトアクリレート１．６ＨＸ−Ａ）、１，９−ノナンジオールジアクリレート（ライトアクリレート１．９ＮＤ−Ａ）、トリメチロールプロパントリアクリレート（ライトアクリレートＴＭＰ−Ａ）、ペンタエリスリトールトリアクリレート（ライトアクリレートＰＥ−３Ａ）などが挙げられる。
【００２７】
環状構造を有し、１個のアクリロイル基もしくはメタクリロイル基を含有する樹脂としては、イソボルニルアクリレート（ライトアクリレートＩＢ−ＸＡ：共栄社化学）、テトラヒドロフルフリルアクリレート（ライトアクリレートＴＨＦ−Ａ：共栄社化学）、フェノキシジエチレングリコールアクリレート（ＡＭＰ−２０ＧＹ：新中村化学）、アクリロイルモルホリン（ＡＣＭＯ（登録商標）：ＫＪケミカルズ）、アダマンチル骨格含有モノマー（ＨＡＤＭ：三菱ガス化学）、パラクミルフェノールＥＯ変性アクリレート（Ｍ−１１０：東亞合成）などが挙げられる。
【００２８】
環状構造を有さず、１個のアクリロイル基もしくはメタクリロイル基を含有する樹脂としては、ラウリルアクリレート（ライトアクリレートＬ−Ａ）、２−ヒドロキシエチルアクリレート（ライトエステルＨＯＡ：共栄社化学）などが挙げられる。
【００２９】
光重合性組成物の塗液において、溶剤の添加の有無は問わないが、溶剤を使用する場合には光硬化性樹脂を溶解するものであれば何でも使用できる。塗膜形成後の面性を良化させるためには、比較的沸点の高いもののほうが、レベリング性（均一塗布性）が向上する。また、塗膜の膜厚が厚い場合には、塗膜中に溶剤が残りやすくなるため、できるだけ沸点は低いほうがよく、前者と後者のバランスを考慮して溶剤を決定することができる。
【００３０】
また、本発明で塗液に使用される重合開始剤としては、特に限定されないが、透明樹脂の硬化で、特に着色の少ないＩｒｇａｃｕｒｅ（登録商標）１８４（１−ヒドロキシシクロヘキシルフェニルケトン）を用いることができる。また、表面硬化系の重合開始剤α−ヒドロキシケトン、例えば、２−ヒドロキシ−２−メチル−１−フェニルプロパン−１−オン、１−〔４−（２−ヒドロキシエトキシ）−フェニル〕−２−ヒドロキシ−２−メチル−１−プロパン−１−オン、高いモル吸光係数をもつα−アミノケトンの２−メチル−１−（４−メチルチオフェニル）−２−モルフォリノプロパン−１−オンと内部硬化系の重合開始剤であるアシルフォスフィンオキサイド、例えば、ビス（２，４，６−トリメチルベンゾイル）−フェニルフォスフィンオキサイド、また、ｈ線に吸収領域を有するα−アミノケトン、例えば２−ベンジル−２−ジメチルアミノ−１−（４−モルフォリノフェニル）−ブタノン−１などを組み合わせて使用してもよい。
【００３１】
また、上記に示されるもの以外にも、例えば、アセトフェノン類、ベンゾイン類、ベンゾフェノン類、ホスフィンオキシド類、ケタール類、アントラキノン類、チオキサントン類等で、表面硬化系、内部硬化系の特徴を有する開始剤であれば適宜選択できる。
【００３２】
紫外線重合開始剤の使用量は、光重合性モノマーの全固形分量を基準として、０．５〜１５質量％が好ましく、この範囲より多くても少なくても、膜硬度は低くなる傾向にある。特に、多すぎる場合には、塗膜が着色する可能性もある。
【００３３】
また、光増感剤としてｎ−ブチルアミン、トリエチルアミン、ポリ−ｎ−ブチルホスフィン等を混合して用いてもよい。
【００３４】
本発明において、ハードコートフィルムの支持基材を形成するための支持体としては、ロール状の金属体やポリエチレンテレフタレート（ＰＥＴフィルム）などを使用することができる。光重合性組成物を塗布した後、乾燥、紫外線硬化等の工程において支持体が変形することなく、紫外線硬化後に硬化した樹脂成形体を容易に剥離することができれば、特に限定されるものではない。
【００３５】
また、光重合性組成物の塗液の支持体への塗工方法としては公知の方法を用いることができる。具体的には、バーコート法、ディップコーティング法、スピンコーティング法、フローコーティング法、スプレーコーティング法、ロールコーティング法、グラビアロールコーティング法、エアドクターコーティング法、プレードコーティング法、ワイヤードクターコーティング法、ナイフコーティング法、リバースコーティング法、トランスファロールコーティング法、マイクログラビアコーティング法、キスコーティング法、キャストコーティング法、スロットオリフィスコーティング法、カレンダーコーティング法、ダイコーティング法等を用いることができる。
【００３６】
光重合性組成物を光硬化反応により硬化させ、硬化皮膜を形成するための光源としては、紫外線を発生する光源であれば、特に限定されない。例えば、低圧水銀灯、中圧水銀灯、高圧水銀灯、カーボンアーク灯、メタルハライドランプ、キセノンランプ、無電極放電管等を用いることができる。照射条件として、紫外線照射量は、１００〜８００ｍＪ／ｃｍ２に設定することができる。
【００３７】
得られた支持基材上に塗布するハードコート層は、光重合により硬化する光硬化性組成物であれば、いずれの材料を使用してもよい。硬度を向上させるために、多官能のメタ（アクリル）系樹脂、ウレタン骨格を含むもの、耐熱性向上させるために脂環構造を含むものを使用しても良い。また、硬化時の収縮を緩和し、カールを低減するためにポリマーを併用することもある。
【００３８】
ハードコート層は、上述した支持基材に、光硬化性組成物の塗液を塗布し、光硬化させることにより形成する。塗布方法、硬化方法等は、支持基材の形成と同様の方法を利用できる。
【００３９】
ハードコート層を形成するための光硬化性組成物の塗液は、溶剤に光重合性モノマーおよび重合開始剤などを溶解させて調製するが、防汚性、滑り性付与、欠陥防止、粒子の分散性向上のために添加剤を添加してもよい。例えば、ポリエーテル変性ポリメチルアルキルシロキサン、ポリエーテル変性ポリジメチルシロキサン、フッ素変性ポリマー、アクリル系共重合物、ポリエステル変性アクリル含有ポリジメチルシロキサン、シリコン変性ポリアクリル等を用いることができる。
【００４０】
以上のようにして得たハードコート層には、ブロッキング防止や硬度付与、防眩性、帯電防止性能付与、または屈折率調整のために無機あるいは有機化合物の微粒子を含ませることができる。
【００４１】
使用される無機微粒子としては、酸化珪素、酸化チタン、酸化アルミニウム、酸化ジルコニウム、酸化マグネシウム、酸化スズ、五酸化アンチモンといった酸化物やアンチモンドープ酸化スズ、リンドープ酸化スズ等複合酸化物などを用いることができる。その他では、炭酸カルシウム、タルク、クレイ、カオリン、ケイ酸カルシウム、ケイ酸アルミニウム、ケイ酸マグネシウム、リン酸カルシウム等も使用することができる。
【００４２】
また、有機微粒子としては、ポリメタクリル酸メチルアクリレート樹脂粉末、アクリル−スチレン系樹脂粉末、ポリメチルメタクリレート樹脂粉末、シリコン樹脂粉末、ポリスチレン系粉末、ポリカーボネート粉末、メラミン系樹脂粉末、ポリオレフィン系樹脂粉末等を用いることができる。
【００４３】
これらの微粒子粉末の平均粒径としては、５ｎｍ〜２０μｍが好ましく、１０ｎｍ〜１０μｍがより好ましい。また、これらの微粒子は２種類以上を複合して用いることもできる。
【００４４】
本発明で得られるハードコートフィルムは、必要に応じて、反射防止性能、帯電防止性能、防汚性能、防眩性能、電磁波シールド性能、赤外線吸収性能、紫外線吸収性能、又は色補正性能等を有する機能層を積層させてもよい。なお、これらの機能層は単層であってもかまわないし、複数の層であってもかまわない。例えば、反射防止層にあっては、低屈折率層単層から構成されても構わないし、低屈折率層と高屈折率層の繰り返しによる複数層から構成されていても構わない。また、機能層は、防汚性能を有する反射防止層というように、１層で複数の機能を有していても構わない。
【００４５】
以上説明したハードコートフィルムを偏光子シート上に設けることで、外観が良好で、位相差の小さい、偏光板を実現することができる。
【００４６】
また、画像表示パネルとバックライトユニットを備えた透過型液晶ディスプレイにおいて、画像表示パネルが本発明に係るハードコートフィルムを含む偏光板を搭載することで、位相差が小さく、視認性向上効果が期待される。
【実施例】
【００４７】
以下に、実施例について説明する。ただし、本発明は以下の実施例により限定されるものではない。
【００４８】
ハードコートフィルムの性能は、以下の方法に従って評価した。
【００４９】
＜位相差Ｒｔｈ＞
ハードコートフィルムの厚み方向の位相差Ｒｔｈについては、分光エリプソメーターＭ２２０（日本分光社製）を使用して、ハードコート層が形成された支持基材の法線方向から４５°傾けた方向よりリタデーションΔ（λ）を測定し、この値を用いて得られる３次元屈折率から、下記の式（３）を用いてＲｔｈを算出した。尚、分光エリプソメーターの測定波長は５９０ｎｍとした。
Ｒｔｈ＝｛（Ｎｘ＋Ｎｙ）／２−Ｎｚ｝×ｄ  ・・・（３）
ここで、Ｎｘはハードコートフィルムの平面内で定義したＸ方向の屈折率、ＮｙはＸ方向と直交するＹ方向の屈折率、Ｎｚは厚み方向の屈折率である。また、ＮｘはＮｘ≧Ｎｙとする遅相軸、ｄはハードコートフィルムの厚みである。
【００５０】
＜引張伸度＞
引張特性の試験は、光硬化性樹脂フィルムから１００ｍｍ×１５ｍｍの短冊状のフィルムサンプルを形成し、島津製作所社製小型卓上試験機ＥＺ−Ｌを用い、測定開始時のチャック間距離を５０ｍｍとし、引張速度５ｍｍ／ｍｉｎにて試験をおこなった。また、引張伸度は、下記の式（４）を用いて算出した。
引張伸度＝｛（破断時の長さ）−（引張前の初期長さ）｝／引張前の初期長さ
・・・式（４）
【００５１】
＜干渉縞の観察＞
透明基材の他方の面（裏面）をサンドペーパーで擦り、その後、艶消しの黒色塗料を塗布し、蛍光灯（三波長蛍光灯）直下で、ハードコート層表面を観察した。なお、目視にて確認した干渉縞は、以下の基準で評価した。
◎：干渉縞が認められない。
○：干渉縞がほとんど認められない。
△：干渉縞がわずかに認められる。
×：干渉縞が顕著に認められる。
【００５２】
＜鉛筆硬度の測定＞
透明基材の一方の表面に対して、ＪＩＳ  Ｋ５６００−５−４に示された試験方法に基づき評価した。
【００５３】
［ウレタン１の製造］
下記化学式に示すウレタンアクリレート（以下、「ウレタン１」という）を、特開２０１３−１５９６９１号公報を参考に合成した。具体的には、冷却管、攪拌装置および温度計を取り付けた反応容器に、イソホロンジイソシアネート３１．５質量部およびジブチル錫ジラウレート０．１質量部を仕込み、５０℃にてε−カプロラクトン１ｍｏｌ変性２−ヒドロキシエチルアクリレート６８．４質量部を１時間かけて滴下した後、９０℃で１０時間攪拌して反応を行った。この反応液中の残存イソシアネート量をＦＴ−ＩＲを使用して測定したところ、ウレタン化反応が定量的に行われ、最終的にはイソシアネートがなくなり、下記の化学式で表されるウレタン１  ９９．９質量部を得た。尚、下記の化学式中のＡは、アクリロイルオキシ基である。
【化１】
0006657875.tif 000002
【００５４】
＜実施例１＞
○支持基材
ウレタン１                                                    ５７．１４質量部
イルガキュアー１８４（ＢＡＳＦ）                                ２．８６質量部
メチルエチルケトン                                            ４０．０  質量部
○ハードコート層
ウレタンアクリレートＵＡ−３０６Ｉ（ペンタエリスリトールトリアクリレート  トルエンジイソシアネート  ウレタンプレポリマー、共栄社化学）        １８．１８質量部
ライトアクリレートＰＥ−３Ａ（共栄社化学）                    １８．１８質量部
イルガキュアー１８４（ＢＡＦ）                                  １．８２質量部
ＴＰＯ（２，４，６−トリメチルベンゾイル−ジフェニル−フォスフィンオキサイド、ＢＡＳＦ）                                                        １．８２質量部
メチルイソブチルケトン                                        ６０      質量部
【００５５】
上記の支持基材形成用材料を攪拌、混合した塗布液を、ＰＥＴフィルム（ルミラーＴ６０−７５μｍ：東レ）にバーコート法により硬化膜厚４０μｍになるように、塗布、乾燥させ、高圧水銀ランプにより３００ｍＪ／ｃｍ２の紫外線を照射し、光硬化した塗膜を剥離し、支持基材を得た。この支持基材の引張強度は８０Ｎ／ｍｍ２、引張伸度は８％で、ガラス転移温度は５０℃であった。引張特性が良好なフィルムを形成することができた。
【００５６】
次に、上記のハードコート層形成用材料を攪拌、混合した塗布液を支持基材上にバーコートを用いて、硬化膜が５μｍとなるように、塗布、乾燥させ、高圧水銀ランプにより、３００ｍＪ/ｃｍ２の紫外線を照射し光硬化させ、ハードコートフィルムを得た。得られたハードコートフィルムは外観が良好であった。鉛筆硬度は２Ｈ、位相差Ｒｔｈは０．４ｎｍであり、高硬度、低リタデーションのハードコートフィルムを得ることができた。
【００５７】
＜実施例２＞
○支持基材
ウレタン１                                                    ４０．００質量部
Ｍ−２１１Ｂ（東亞合成）                                      １７．１４質量部
イルガキュアー１８４（ＢＡＳＦ）                                ２．８６質量部
メチルエチルケトン                                            ４０．０  質量部
○ハードコート層
ウレタンアクリレートＵＡ−３０６Ｉ（共栄社化学）              １８．１８質量部
ライトアクリレートＰＥ−３Ａ（共栄社化学）                    １８．１８質量部
イルガキュアー１８４（ＢＡＳＦ）                                １．８２質量部
ＴＰＯ（ＢＡＳＦ）                                              １．８２質量部
メチルイソブチルケトン                                        ６０      質量部
【００５８】
上記の支持基材形成用材料を攪拌、混合した塗布液を、ＰＥＴフィルム（ルミラーＴ６０−７５μｍ：東レ）にバーコート法により硬化膜厚４０μｍになるように、塗布、乾燥させ、高圧水銀ランプにより３００ｍＪ／ｃｍ２の紫外線を照射し、光硬化した塗膜を剥離し、支持基材を得た。この支持基材の引張強度は８０Ｎ／ｍｍ２、引張伸度は７％で、ガラス転移温度は５８℃であった。引張特性が良好なフィルムを形成することができた。
【００５９】
次に、ハードコート層形成用の材料を攪拌、混合した塗布液を支持基材上にバーコートを用いて、硬化膜が５μｍとなるように、塗布、乾燥させ、高圧水銀ランプにより、３００ｍＪ／ｃｍ２の紫外線を照射し光硬化させ、ハードコートフィルムを得た。得られたハードコートフィルムは外観が良好であった。鉛筆硬度は２Ｈ、位相差Ｒｔｈは０．７ｎｍであり、高硬度、低リタデーションのハードコートフィルムを得ることができた。
【００６０】
＜実施例３＞
○支持基材
ウレタン１                                                    ４０．００質量部
Ａ−ＤＣＰ（トリシクロデカンジメタノールジアクリレート、新中村化学）
１７．１４質量部
イルガキュアー１８４（ＢＡＳＦ）                                ２．８６質量部
メチルエチルケトン                                            ４０．０  質量部
○ハードコート層
ウレタンアクリレートＵＡ−３０６Ｉ（共栄社化学）              １８．１８質量部
ライトアクリレートＰＥ−３Ａ（共栄社化学）                    １８．１８質量部
イルガキュアー１８４（ＢＡＳＦ）                                １．８２質量部
ＴＰＯ（ＢＡＳＦ）                                              １．８２質量部
メチルイソブチルケトン                                        ６０      質量部
【００６１】
上記の支持基材形成用材料層に記載の感光性組成物を攪拌、混合した塗布液を、ＰＥＴフィルム（ルミラーＴ６０−７５μｍ：東レ）にバーコート法により硬化膜厚４０μｍになるように、塗布、乾燥させ、高圧水銀ランプにより３００ｍＪ／ｃｍ２の紫外線を照射し、光硬化した塗膜を剥離し、支持基材を得た。この支持基材の引張強度は７０Ｎ／ｍｍ２、引張伸度は５％で、ガラス転移温度は７０℃であった。引張特性が良好なフィルムを形成することができた。
【００６２】
上記のハードコート層形成用材料を攪拌、混合した塗布液を前記、形成した支持基材上にバーコートを用いて、硬化膜が５μｍとなるように、塗布、乾燥させ、高圧水銀ランプにより、３００ｍＪ／ｃｍ２の紫外線を照射し光硬化させ、ハードコートフィルムを得た。得られたハードコートフィルムは外観が良好であった。鉛筆硬度は２Ｈ、位相差Ｒｔｈは０．５ｎｍであり、高硬度、低リタデーションのハードコートフィルムを得ることができた。
【００６３】
＜実施例４＞
○支持基材
ウレタン１                                                    ４０．００質量部
ＨＡＤＭ（三菱ガス化学）                                      １７．１４質量部
イルガキュアー１８４（ＢＡＳＦ）                                ２．８６質量部
メチルエチルケトン                                            ４０．０  質量部
○ハードコート層
ウレタンアクリレートＵＡ−３０６Ｉ（共栄社化学）              １８．１８質量部
ライトアクリレートＰＥ−３Ａ（共栄社化学）                    １８．１８質量部
イルガキュアー１８４（ＢＡＳＦ）                                １．８２質量部
ＴＰＯ（ＢＡＳＦ）                                              １．８２質量部
メチルイソブチルケトン                                        ６０      質量部
【００６４】
上記の支持基材形成用材料を攪拌、混合した塗布液を、ＰＥＴフィルム（ルミラーＴ６０−７５μｍ：東レ）にバーコート法により硬化膜厚４０μｍになるように、塗布、乾燥させ、高圧水銀ランプにより３００ｍＪ／ｃｍ２の紫外線を照射し、光硬化した塗膜を剥離し、支持基材を得た。この支持基材の引張強度は８５Ｎ／ｍｍ２、引張伸度は５％で、ガラス転移温度は７０℃であった。引張特性が良好なフィルムを形成することができた。
【００６５】
上記のハードコート層形成用材料を攪拌、混合した塗布液を前記、形成した支持基材上にバーコートを用いて、硬化膜が５μｍとなるように、塗布、乾燥させ、高圧水銀ランプにより、３００ｍＪ／ｃｍ２の紫外線を照射し光硬化させ、ハードコートフィルムを得た。得られたハードコートフィルムは外観が良好であった。鉛筆硬度は３Ｈ、位相差Ｒｔｈは０．３ｎｍであり、高硬度、低リタデーションのハードコートフィルムを得ることができた。
【００６６】
＜実施例５＞
○支持基材
ウレタン１                                                    ４０．００質量部
ＥＡ−ＨＧ０１１（大阪ガス化学）                              １７．１４質量部
イルガキュアー１８４（ＢＡＳＦ）                                ２．８６質量部
メチルエチルケトン                                            ４０．０  質量部
○ハードコート層
ウレタンアクリレートＵＡ−３０６Ｉ（共栄社化学）              １８．１８質量部
ライトアクリレートＰＥ−３Ａ（共栄社化学）                    １８．１８質量部
イルガキュアー１８４（ＢＡＳＦ）                                １．８２質量部
ＴＰＯ（ＢＡＳＦ）                                              １．８２質量部
メチルイソブチルケトン                                        ６０      質量部
【００６７】
上記の支持基材形成用材料を攪拌、混合した塗布液を、ＰＥＴフィルム（ルミラーＴ６０−７５μｍ：東レ）にバーコート法により硬化膜厚４０μｍになるように、塗布、乾燥させ、高圧水銀ランプにより３００ｍＪ／ｃｍ２の紫外線を照射し、光硬化した塗膜を剥離し、支持基材を得た。この支持基材の引張強度は８５Ｎ／ｍｍ２、引張伸度は５％で、ガラス転移温度は６５℃であった。引張特性が良好なフィルムを形成することができた。
【００６８】
上記のハードコート層形成用材料を攪拌、混合した塗布液を前記、形成した支持基材上にバーコートを用いて、硬化膜が５μｍとなるように、塗布、乾燥させ、高圧水銀ランプにより、３００ｍＪ／ｃｍ２の紫外線を照射し光硬化させ、ハードコートフィルムを得た。得られたハードコートフィルムは外観が良好であった。鉛筆硬度は３Ｈ、位相差Ｒｔｈは０．４ｎｍであり、高硬度、低リタデーションのハードコートフィルムを得ることができた。
【００６９】
＜実施例６＞
○支持基材
ウレタン１                                                    ４０．００質量部
Ａ−９３００（新中村化学）                                    １７．１４質量部
イルガキュアー１８４（ＢＡＳＦ）                                ２．８６質量部
メチルエチルケトン                                            ４０．０  質量部
○ハードコート層
ウレタンアクリレートＵＡ−３０６Ｉ（共栄社化学）              １８．１８質量部
ライトアクリレートＰＥ−３Ａ（共栄社化学）                    １８．１８質量部
イルガキュアー１８４（ＢＡＳＦ）                                １．８２質量部
ＴＰＯ（ＢＡＳＦ）                                              １．８２質量部
メチルイソブチルケトン                                        ６０      質量部
【００７０】
上記の支持基材形成用材料を攪拌、混合した塗布液を、ＰＥＴフィルム（ルミラーＴ６０−７５μｍ：東レ）にバーコート法により硬化膜厚４０μｍになるように、塗布、乾燥させ、高圧水銀ランプにより３００ｍＪ／ｃｍ２の紫外線を照射し、光硬化した塗膜を剥離し、支持基材を得た。この支持基材の引張強度は８０Ｎ／ｍｍ２、引張伸度は５％で、ガラス転移温度は７５℃であった。引張特性が良好なフィルムを形成することができた。
【００７１】
上記のハードコート層形成用材料を攪拌、混合した塗布液を前記、形成した支持基材上にバーコートを用いて、硬化膜が５μｍとなるように、塗布、乾燥させ、高圧水銀ランプにより、３００ｍＪ／ｃｍ２の紫外線を照射し光硬化させ、ハードコートフィルムを得た。得られたハードコートフィルムは外観が良好であった。鉛筆硬度は２Ｈ、位相差Ｒｔｈは０．５ｎｍであり、高硬度、低リタデーションのハードコートフィルムを得ることができた。
【００７２】
＜実施例７＞
○支持基材
ウレタン１                                                    ４０．００質量部
ＡＣＭＯ（ＫＪケミカルズ）                                    １７．１４質量部
イルガキュアー１８４（ＢＡＳＦ）                                ２．８６質量部
メチルエチルケトン                                            ４０．０  質量部
○ハードコート層
ウレタンアクリレートＵＡ−３０６Ｉ（共栄社化学）              １８．１８質量部
ライトアクリレートＰＥ−３Ａ（共栄社化学）                    １８．１８質量部
イルガキュアー１８４（ＢＡＳＦ）                                １．８２質量部
ＴＰＯ（ＢＡＳＦ）                                              １．８２質量部
メチルイソブチルケトン                                        ６０      質量部
【００７３】
上記の支持基材形成用材料を攪拌、混合した塗布液を、ＰＥＴフィルム（ルミラーＴ６０−７５μｍ：東レ）にバーコート法により硬化膜厚４０μｍになるように、塗布、乾燥させ、高圧水銀ランプにより３００ｍＪ／ｃｍ２の紫外線を照射し、光硬化した塗膜を剥離し、支持基材を得た。この支持基材の引張強度は８５Ｎ／ｍｍ２、引張伸度は１０％で、ガラス転移温度は８０℃であった。引張特性が良好なフィルムを形成することができた。
【００７４】
上記のハードコート層形成用材料を攪拌、混合した塗布液を前記、形成した支持基材上にバーコートを用いて、硬化膜が５μｍとなるように、塗布、乾燥させ、高圧水銀ランプにより、３００ｍＪ／ｃｍ２の紫外線を照射し光硬化させ、ハードコートフィルムを得た。得られたハードコートフィルムは外観が良好であった。鉛筆硬度は３Ｈ、位相差Ｒｔｈは０．５ｎｍであり、高硬度、低リタデーションのハードコートフィルムを得ることができた。
【００７５】
＜実施例８＞
○支持基材
ＵＶ７０００Ｂ（日本合成化学工業）                            １７．１４質量部
ＡＣＭＯ（ＫＪケミカルズ）                                    ４０．００質量部
イルガキュアー１８４（ＢＡＳＦ）                                ２．８６質量部
メチルエチルケトン                                            ４０．０  質量部
○ハードコート層
ウレタンアクリレートＵＡ−３０６Ｉ（共栄社化学）              １８．１８質量部
ライトアクリレートＰＥ−３Ａ（共栄社化学）                    １８．１８質量部
イルガキュアー１８４（ＢＡＳＦ）                                １．８２質量部
ＴＰＯ（ＢＡＳＦ）                                              １．８２質量部
メチルイソブチルケトン                                        ６０      質量部
【００７６】
上記の支持基材形成用材料を攪拌、混合した塗布液を、ＰＥＴフィルム（ルミラーＴ６０−７５μｍ：東レ）にバーコート法により硬化膜厚４０μｍになるように、塗布、乾燥させ、高圧水銀ランプにより３００ｍＪ／ｃｍ２の紫外線を照射し、光硬化した塗膜を剥離し、支持基材を得た。この支持基材の引張強度は７０Ｎ／ｍｍ２、引張伸度は８％で、ガラス転移温度は５０℃であった。引張特性が良好なフィルムを形成することができた。
【００７７】
上記のハードコート層形成用材料を攪拌、混合した塗布液を前記、形成した支持基材上にバーコートを用いて、硬化膜が５μｍとなるように、塗布、乾燥させ、高圧水銀ランプにより、３００ｍＪ／ｃｍ２の紫外線を照射し光硬化させ、ハードコートフィルムを得た。得られたハードコートフィルムは外観が良好であった。鉛筆硬度は２Ｈ、位相差Ｒｔｈは０．５ｎｍであり、高硬度、低リタデーションのハードコートフィルムを得ることができた。
【００７８】
＜実施例９＞
○支持基材
エポキシエステル３００２Ａ（共栄社化学）                      ５７．１４質量部
イルガキュアー１８４（ＢＡＳＦ）                                ２．８６質量部
メチルエチルケトン                                            ４０．０  質量部
○ハードコート層
ウレタンアクリレートＵＡ−３０６Ｉ（共栄社化学）              １８．１８質量部
ライトアクリレートＰＥ−３Ａ（共栄社化学）                    １８．１８質量部
イルガキュアー１８４（ＢＡＳＦ）                                １．８２質量部
ＴＰＯ（ＢＡＳＦ）                                              １．８２質量部
メチルイソブチルケトン                                          ６０    質量部
【００７９】
上記の支持基材形成用材料を攪拌、混合した塗布液を、ＰＥＴフィルム（ルミラーＴ６０−７５μｍ：東レ）にバーコート法により硬化膜厚４０μｍになるように、塗布、乾燥させ、高圧水銀ランプにより３００ｍＪ／ｃｍ２の紫外線を照射し、光硬化した塗膜を剥離し、支持基材を得た。この支持基材の引張強度は６５Ｎ／ｍｍ２、引張伸度は１３％で、ガラス転移温度は４５℃であった。引張特性が良好なフィルムを形成することができた。
【００８０】
上記のハードコート層形成用材料を攪拌、混合した塗布液を前記、形成した支持基材上にバーコートを用いて、硬化膜が５μｍとなるように、塗布、乾燥させ、高圧水銀ランプにより、３００ｍＪ／ｃｍ２の紫外線を照射し光硬化させ、ハードコートフィルムを得た。得られたハードコートフィルムは外観が良好であった。鉛筆硬度は２Ｈ、位相差は１ｎｍであり、高硬度、低リタデーションのハードコートフィルムを得ることができた。
【００８１】
＜実施例１０＞
○支持基材
エポキシエステル３００２Ａ（共栄社化学）                      ４５．７１質量部
ライトアクリレート４ＥＧ−Ａ（共栄社化学）                    １１．４３質量部
イルガキュアー１８４（ＢＡＳＦ）                                ２．８６質量部
メチルエチルケトン                                            ４０．０  質量部
○ハードコート層
ウレタンアクリレートＵＡ−３０６Ｉ（共栄社化学）              １８．１８質量部
ライトアクリレートＰＥ−３Ａ（共栄社化学）                    １８．１８質量部
イルガキュアー１８４（ＢＡＳＦ）                                １．８２質量部
ＴＰＯ（ＢＡＳＦ）                                              １．８２質量部
メチルイソブチルケトン                                          ６０    質量部
【００８２】
上記の支持基材形成用材料を攪拌、混合した塗布液を、ＰＥＴフィルム（ルミラーＴ６０−７５μｍ：東レ）にバーコート法により硬化膜厚４０μｍになるように、塗布、乾燥させ、高圧水銀ランプにより３００ｍＪ／ｃｍ２の紫外線を照射し、光硬化した塗膜を剥離し、支持基材を得た。この支持基材の引張強度は５０Ｎ／ｍｍ２、引張伸度は１０％で、ガラス転移温度は６０℃であった。引張特性が良好なフィルムを形成することができた。
【００８３】
上記のハードコート層形成用材料を攪拌、混合した塗布液を前記、形成した支持基材上にバーコートを用いて、硬化膜が５μｍとなるように、塗布、乾燥させ、高圧水銀ランプにより、３００ｍＪ／ｃｍ２の紫外線を照射し光硬化させ、ハードコートフィルムを得た。得られたハードコートフィルムは外観が良好であった。鉛筆硬度は２Ｈ、位相差Ｒｔｈは０．５ｎｍであり、高硬度、低リタデーションのハードコートフィルムを得ることができた。
【００８４】
＜実施例１１＞
○支持基材
エポキシエステル３００２Ａ（共栄社化学）                      ２８．５７質量部
ライトアクリレートＤＣＰ−Ａ（共栄社化学）                    ２８．５７質量部
イルガキュアー１８４（ＢＡＳＦ）                                ２．８６質量部
メチルエチルケトン                                            ４０．０  質量部
○ハードコート層
ウレタンアクリレートＵＡ−３０６Ｉ（共栄社化学）              １８．１８質量部
ライトアクリレートＰＥ−３Ａ（共栄社化学）                    １８．１８質量部
イルガキュアー１８４（ＢＡＳＦ）                                １．８２質量部
ＴＰＯ（ＢＡＳＦ）                                              １．８２質量部
メチルイソブチルケトン                                        ６０      質量部
【００８５】
上記の支持基材形成用材料を攪拌、混合した塗布液を、ＰＥＴフィルム（ルミラーＴ６０−７５μｍ：東レ）にバーコート法により硬化膜厚４０μｍになるように、塗布、乾燥させ、高圧水銀ランプにより３００ｍＪ／ｃｍ２の紫外線を照射し、光硬化した塗膜を剥離し、支持基材を得た。この支持基材の引張強度は６０Ｎ／ｍｍ２、引張伸度は８％で、ガラス転移温度は８０℃であった。引張特性が良好なフィルムを形成することができた。
【００８６】
上記のハードコート層形成用材料を攪拌、混合した塗布液を前記、形成した支持基材上にバーコートを用いて、硬化膜が５μｍとなるように、塗布、乾燥させ、高圧水銀ランプにより、３００ｍＪ／ｃｍ２の紫外線を照射し光硬化させ、ハードコートフィルムを得た。得られたハードコートフィルムは外観が良好であった。鉛筆硬度は３Ｈ、位相差Ｒｔｈは０．５ｎｍであり、高硬度、低リタデーションのハードコートフィルムを得ることができた。
【００８７】
＜実施例１２＞
○支持基材
ライトアクリレートＰＥ−３Ａ（共栄社化学）                    １７．１４質量部
ＡＭＰ−２０ＧＹ（新中村化学）                                ４０．００質量部
イルガキュアー１８４（ＢＡＳＦ）                                ２．８６質量部
メチルエチルケトン                                            ４０．０  質量部
○ハードコート層
ウレタンアクリレートＵＡ−３０６Ｉ（共栄社化学）              １８．１８質量部
ライトアクリレートＰＥ−３Ａ（共栄社化学）                    １８．１８質量部
イルガキュアー１８４（ＢＡＳＦ）                                １．８２質量部
ＴＰＯ（ＢＡＳＦ）                                              １．８２質量部
メチルイソブチルケトン                                        ６０      質量部
【００８８】
上記の支持基材形成用材料を攪拌、混合した塗布液を、ＰＥＴフィルム（ルミラーＴ６０−７５μｍ：東レ）にバーコート法により硬化膜厚４０μｍになるように、塗布、乾燥させ、高圧水銀ランプにより３００ｍＪ／ｃｍ２の紫外線を照射し、光硬化した塗膜を剥離し、支持基材を得た。この支持基材の引張強度は５０Ｎ／ｍｍ２、引張伸度は５％で、ガラス転移温度は６５℃であった。引張特性が良好なフィルムを形成することができた。
【００８９】
上記のハードコート層形成用材料を攪拌、混合した塗布液を前記、形成した支持基材上にバーコートを用いて、硬化膜が５μｍとなるように、塗布、乾燥させ、高圧水銀ランプにより、３００ｍＪ／ｃｍ２の紫外線を照射し光硬化させ、ハードコートフィルムを得た。得られたハードコートフィルムは外観が良好であった。鉛筆硬度は２Ｈ、位相差Ｒｔｈは２ｎｍであり、高硬度、低リタデーションのハードコートフィルムを得ることができた。
【００９０】
＜実施例１３＞
○支持基材
Ｍ−２１１Ｂ（東亞合成）                                      ４０．０  質量部
ライトアクリレート４ＥＧ−Ａ（共栄社化学）                    １７．１４質量部
イルガキュアー１８４（ＢＡＳＦ）                                ２．８６質量部
メチルエチルケトン                                            ４０．０  質量部
○ハードコート層
ウレタンアクリレートＵＡ−３０６Ｉ（共栄社化学）              １８．１８質量部
ライトアクリレートＰＥ−３Ａ（共栄社化学）                    １８．１８質量部
イルガキュアー１８４（ＢＡＳＦ）                                １．８２質量部
ＴＰＯ（ＢＡＳＦ）                                              １．８２質量部
メチルイソブチルケトン                                          ６０      質量部
【００９１】
上記の支持基材形成用材料を攪拌、混合した塗布液を、ＰＥＴフィルム（ルミラーＴ６０−７５μｍ：東レ）にバーコート法により硬化膜厚４０μｍになるように、塗布、乾燥させ、高圧水銀ランプにより３００ｍＪ／ｃｍ２の紫外線を照射し、光硬化した塗膜を剥離し、支持基材を得た。この支持基材の引張強度は４０Ｎ／ｍｍ２、引張伸度は１０％で、ガラス転移温度は７０℃であった。引張特性が良好なフィルムを形成することができた。
【００９２】
上記のハードコート層形成用材料を攪拌、混合した塗布液を前記、形成した支持基材上にバーコートを用いて、硬化膜が５μｍとなるように、塗布、乾燥させ、高圧水銀ランプにより、３００ｍＪ／ｃｍ２の紫外線を照射し光硬化させ、ハードコートフィルムを得た。得られたハードコートフィルムは外観が良好であった。鉛筆硬度はＨ、位相差Ｒｔｈは０．５ｎｍであり、高硬度、低リタデーションのハードコートフィルムを得ることができた。
【００９３】
＜比較例１＞
○支持基材
ライトアクリレート３ＥＧ−Ａ（共栄社化学）                    ５７．１４質量部
イルガキュアー１８４（ＢＡＳＦ）                                ２．８６質量部
メチルエチルケトン                                            ４０．０  質量部
○ハードコート層
ウレタンアクリレートＵＡ−３０６Ｉ（共栄社化学）              １８．１８質量部
ライトアクリレートＰＥ−３Ａ（共栄社化学）                    １８．１８質量部
イルガキュアー１８４（ＢＡＳＦ）                                １．８２質量部
ＴＰＯ（ＢＡＳＦ）                                              １．８２質量部
メチルイソブチルケトン                                        ６０      質量部
【００９４】
上記の支持基材形成用材料を攪拌、混合した塗布液を、ＰＥＴフィルム（ルミラーＴ６０−７５μｍ：東レ）にバーコート法により硬化膜厚４０μｍになるように、塗布、乾燥させ、高圧水銀ランプにより３００ｍＪ／ｃｍ２の紫外線を照射し、光硬化した塗膜を剥離し、支持基材を得た。この支持基材の引張強度は３０Ｎ／ｍｍ２、引張伸度は１０％で、ガラス転移温度は４５℃であった。
【００９５】
上記のハードコート層形成用材料を攪拌、混合した塗布液を前記、形成した支持基材上にバーコートを用いて、硬化膜が５μｍとなるように、塗布、乾燥させ、高圧水銀ランプにより、３００ｍＪ／ｃｍ２の紫外線を照射し光硬化させ、ハードコートフィルムを得た。得られたハードコートフィルムは外観が良好であった。また鉛筆硬度はＦ、位相差Ｒｔｈは０．５であり、実施例と比較し鉛筆硬度が低くなった。
【００９６】
＜比較例２＞
○支持基材
アロニックスＭ−２１１Ｂ（東亞合成）                          １７．１４質量部
ライトアクリレート４ＥＧ−Ａ  （共栄社化学）                  ４０．０  質量部
イルガキュアー１８４（ＢＡＳＦ）                                ２．８６質量部
メチルエチルケトン                                            ４０．０  質量部
○ハードコート層
ウレタンアクリレートＵＡ−３０６Ｉ（共栄社化学）              １８．１８質量部
ライトアクリレートＰＥ−３Ａ（共栄社化学）                    １８．１８質量部
イルガキュアー１８４（ＢＡＳＦ）                                １．８２質量部
ＴＰＯ（ＢＡＳＦ）                                              １．８２質量部
メチルイソブチルケトン                                          ６０    質量部
【００９７】
上記の支持基材形成用材料を攪拌、混合した塗布液を、ＰＥＴフィルム（ルミラーＴ６０−７５μｍ：東レ）にバーコート法により硬化膜厚４０μｍになるように、塗布、乾燥させ、高圧水銀ランプにより３００ｍＪ／ｃｍ２の紫外線を照射し、光硬化した塗膜を剥離し、支持基材を得た。この支持基材の引張強度は２０Ｎ／ｍｍ２、引張伸度は１０％で、ガラス転移温度は４０℃であった。
【００９８】
上記のハードコート層形成用材料を攪拌、混合した塗布液を前記、形成した支持基材上にバーコートを用いて、硬化膜が５μｍとなるように、塗布、乾燥させ、高圧水銀ランプにより、３００ｍＪ／ｃｍ２の紫外線を照射し光硬化させ、ハードコートフィルムを得た。得られたハードコートフィルムは外観が良好であった。また鉛筆硬度はＦ、位相差Ｒｔｈは０．５であり、実施例と比較し鉛筆硬度が低くなった。
【００９９】
＜比較例３＞
○支持基材
アロニックスＭ１１０（東亞合成）                              ２８．５７質量部
ＡＣＭＯ（ＫＪケミカルズ）                                    ２８．５７質量部
イルガキュアー１８４（ＢＡＳＦ）                                ２．８６質量部
メチルエチルケトン                                            ４０．０  質量部
○ハードコート層
ウレタンアクリレートＵＡ−３０６Ｉ（共栄社化学）              １８．１８質量部
ライトアクリレートＰＥ−３Ａ（共栄社化学）                    １８．１８質量部
イルガキュアー１８４（ＢＡＳＦ）                                １．８２質量部
ＴＰＯ（ＢＡＳＦ）                                              １．８２質量部
メチルイソブチルケトン                                        ６０      質量部
【０１００】
上記の支持基材形成用材料を攪拌、混合した塗布液を、ＰＥＴフィルム（ルミラーＴ６０−７５μｍ：東レ）にバーコート法により硬化膜厚４０μｍになるように、塗布、乾燥させ、高圧水銀ランプにより３００ｍＪ／ｃｍ２の紫外線を照射したが、塗膜が硬化せず、支持基材として、支持体から剥離しフィルム化することができなかった。
【０１０１】
＜比較例４＞
○支持基材
ＵＡ−３０６Ｉ（共栄社化学）                                  ２８．５７質量部
ライトアクリレートＬＡ（共栄社化学）                          ２８．５７質量部
イルガキュアー１８４（ＢＡＳＦ）                                ２．８６質量部
メチルエチルケトン                                            ４０．０  質量部
【０１０２】
上記の支持基材形成用材料を攪拌、混合した塗布液を、ＰＥＴフィルム（ルミラーＴ６０−７５μｍ：東レ）にバーコート法により硬化膜厚４０μｍになるように、塗布、乾燥させ、高圧水銀ランプにより３００ｍＪ／ｃｍ２の紫外線を照射したところ、硬化したが、硬く脆い塗膜となり、フィルムとして剥離することはできなかった。
【０１０３】
＜比較例５＞
○支持基材
ＴＡＣフィルム（４０μｍ）
○ハードコート層
ウレタンアクリレートＵＡ−３０６Ｉ（共栄社化学）              １８．１８質量部
ライトアクリレートＰＥ−３Ａ（共栄社化学）                    １８．１８質量部
イルガキュアー１８４（ＢＡＳＦ）                                １．８２質量部
ＴＰＯ（ＢＡＳＦ）                                              １．８２質量部
メチルイソブチルケトン                                        ６０      質量部
【０１０４】
上記のハードコート層形成用材料を攪拌、混合した塗布液をＴＡＣ上にバーコートを用いて、硬化膜が５μｍとなるように、塗布、乾燥させ、高圧水銀ランプにより、３００ｍＪ／ｃｍ２の紫外線を照射し光硬化させ、ハードコートフィルムを得た。得られたハードコートフィルムは干渉縞がみられた。また鉛筆硬度はＨ、位相差Ｒｔｈは１５であり、鉛筆硬度が低く、リタデーションの大きなハードコートフィルムが得られた。
【０１０５】
以上の実施例１〜実施例１３及び比較例１〜比較例５の評価結果を表１にまとめて示す。
【０１０６】
【表１】
0006657875.tif 000003
【０１０７】
本発明のハードコートフィルムは、外観良好、高硬度、低リタデーションであり、低リタデーションの光学フィルムとして使用することができ、このハードコートフィルムを搭載した液晶ディスプレイにおいて視認性向上効果が期待できる。
【産業上の利用可能性】
【０１０８】
本発明は、液晶表示装置、プラズマ表示装置、エレクトロクロミック表示装置、発光ダイオード表示装置、ＥＬ表示装置などや、タッチパネルなどの表示装置部品などの保護フィルムとして使用でき、また、機能性フィルムとして使用できる光硬化性樹脂塗布フィルムなどに利用することができる。